СПОСОБ МОДИФИКАЦИИ ПОВЕРХНОСТИ ПОРИСТОГО КРЕМНИЯ

1. Способ модификации поверхности пористого кремния, включающий обработку поверхности пористого кремния смесью брома и инертного органического растворителя, промывку поверхности пористого кремния инертным органическим растворителем до удаления остатков брома и образовавшегося бромистого водорода и сушку бромированной поверхности пористого кремния до полного удаления инертного органического растворителя, последующую обработку бромированной поверхности пористого кремния дистиллированной водой, обеспечивающую замещение брома гидроксильными группами, промывку обработанной поверхности пористого кремния дистиллированной водой до удаления образовавшейся бромистоводородной кислоты и последующую сушку обработанной поверхности пористого кремния.
2. Способ по п.1, отличающийся тем, что поверхность пористого кремния обрабатывают смесью брома и инертного органического растворителя в виде раствора брома и инертного органического растворителя.
3. Способ по п.1, отличающийся тем, что поверхность пористого кремния обрабатывают смесью брома и инертного органического растворителя в виде паров брома и инертного органического растворителя.
4. Способ по п.1, отличающийся тем, что в качестве инертного органического растворителя используют низший хлорзамещенный алкан.
4
3
2
2
2
4
2
5. Способ по п.4, отличающийся тем, что в низший хлорзамещенный алкан выбирают из группы: ССl, СНСl, CHCL, CHCl.
6. Способ по п.1, отличающийся тем, что обработку поверхности пористого кремния ведут смесью брома и инертного органического растворителя, взятых в объемном соотношении от 1:100 до 1:10.
7. Способ по п.1, отличающийся тем, что последующую сушку обработанной поверхности пористого кремния ведут при температуре не более 80°С.